РАСТВОР ЭЛЕКТРОЛИТА И ЭЛЕКТРОХИМИЧЕСКИЕ СПОСОБЫ МОДИФИКАЦИИ ПОВЕРХНОСТИ

1. Способ удаления водорода из заготовки из цветного металла, включающий стадии, на которых:
подвергают поверхность воздействию ванны с водным раствором электролита, включающим лимонную кислоту с концентрацией, меньшей или равной 982 г/л, и гидродифторид аммония с концентрацией, большей или равной 2 г/л, и имеющим не более чем 3,35 г/л сильной кислоты;
подключают заготовку к аноду источника питания постоянного тока и погружают катод источника питания постоянного тока в ванну; и
пропускают ток, меньший или равный 538 амперам на квадратный метр через ванну.
2. Способ по п. 1, причем пропускаемый через ванну ток меньше или равен 53,8 ампер на квадратный метр.
3. Способ по п. 1, причем концентрация лимонной кислоты составляет менее чем 60 г/л.
4. Способ по п. 2, причем концентрация лимонной кислоты составляет менее чем 60 г/л.
5. Способ по любому из пп. 1-4, причем концентрация гидродифторида аммония является большей или равной 60 г/л.
6. Способ по любому из пп. 1-4, дополнительно включающий регулирование температуры ванны большей или равной 2 С.
7. Способ по п. 5, дополнительно включающий регулирование температуры ванны большей или равной 2 С.
8. Способ удаления водорода из заготовки из цветного металла, включающий стадии, на которых:
подвергают поверхность воздействию ванны с водным раствором электролита, включающим лимонную кислоту с концентрацией, меньшей или равной 982 г/л, и гидродифторид аммония с концентрацией, большей или равной 2 г/л, и имеющим не более чем 3,35 г/л сильной кислоты;
подключают заготовку к аноду источника питания постоянного тока и погружают катод источника питания постоянного тока в ванну; и
пропускают через ванну ток; и
формируют кислородный барьер на поверхности, причем этот кислородный барьер является ответственным за удаление водорода из металла.